다음 에 , 에탄올 3 , 000 g 과 r - 글 리시 독시 프로필 - 트리 메 톡 시실 란 30 g 을 첨가 하 여 100 RPM 의 속도 로 30 분 간 교반 하 여 실란 용액 을 제조 하 고 ( S 81 ) , 상기 탄소 층 이 형성 된 전자기 차폐 집 합사 를 상기 실란 용액 에 10 m / 분 의 속도 로 함침 시키 고 ( S 82 ) , 상기 실란 용액 이 함침 된 전자기 차폐 집 합사 를 80 ℃ 의 온도 의 가열로 를 통과 시켜 건조 하 여 ( S 83 ) 실란 표면 처리 를 수행 하 였 다 ( S 80 ) .